Brevet FR2837135A1 — publié le 20030919

thermoformes. L'invention a pour objet un procede de fabrication dune piece en matiere plastique moulee presentant un decor metal duquel se detache visuellement un motif. Il est frequent, notamment dans lindustrie des produits cosmetiques de decorer et orner des pieces en matiere plastique dun metal noble tel que l'or, le chrome et largent, de facon a donner aux emballages de ces produits un tres bel aspect. Dans le cadre de linvention, il sagit de faire ressortir certaines marques portees par metallisation. Ainsi, on pourra par exemple decorer un o botier de poudrier sur toute sa surface exterieure tout en faisant apparatre notamrnent des liseres ou la marque du fabricant. Pour y parvenir, linvention propose apres avoir moule la piece en materiau plastique, de generer dans une zone correspondent audit motif une rugosite plus importante que sur le reste de la piece, puis de realiser un depot metallique sur au moins une partie de ladite zone rugueuse et du reste de la piece. En modifiant l'etat de surface de la piece, on change laspect du depot metallique qui parait sensiblement mat dans la zone rugueuse et brillant en dehors. Cet effet est nettement plus marque lorsque lon grave la piece apres moulage que lorsque l'on essaie dobtenir de moulage un etat de surface rugueux, le motif ne se detachant en effet alors guere visuellement du reste de la piece dans ce dernier cast Il semble que ['amelioration de la qualite obtenue en gravant la piece apres moulage, est due au fait que lon obtient par "ravage un etat de surface (a ltechelle microscopique) sensiblement plus irregulier, avec des pies plus marques que par moulage. Selon une caracteristique avantageuse, la rugosite est generee par "ravage laser dune succession de points accoles. Le rayon laser permet de realiser un bombardement precis creant une abrasion composee d'une succession de points se chevauchant en partie particulierement adaptee pour obtenir une difference d' aspect marquee. Avantageusement, la profondeur du "ravage est comprise entre 10 microns et 100 microns. Une autre caracteristique conforme a ['invention consiste a creer le depot metallique par galvanoplastie. La galvanoplastie est une technique connue pour realiser un depot metallise sur une piece plastique. Wile se revere particulierement interessante o dans le cadre de ltinvention en ce qu'elle comprend une phase de depot electrochimique. Les charges electriques ayant naturellement tendance a se concentrer sur les parties pointues de la piece, la galvanoplastie amplifie les asperites creees par "ravage, de sorte que le motif se distingue de maniere tactile et visuelle du reste de la piece. L'invention va apparatre encore plus clairement dans la description qui va suivre, faite en reference aux dessins annexes dans lesquels: - la figure 1 illustre en perspective, de fac,on schematique, une piece en matiere plastique lors d'une premiere etape d'un procede conforme a ['invention, - la figure 2 est une vue en coupe suivant la ligne reperee II-II a la figure 1, - la figure 3 est une vue conforme a la figure 2 de ladite piece lors d'une seconde etape du procede. La figure 1 illustre une piece 1, ici un couvercle de poudrier, en matiere plastique, en particulier thermoplastique. Ladite piece est obtenue par moulage, avantageusement par injection. Wile presente une surface principale la gravee au moyen d'un generateur d'ondes electromagnetiques 2 emettant un rayon laser (represente schematiquement a la figure 1 et repere 4) en direction d'une zone determinee 6 de ladite surface principale la. Le rayon laser provoque une abrasion, par echauffement localise, provoquant un creux dans la surface la. En deplacant la piece, tel qu'illustre par les fleches 8 et 9, et en repetant l operation d ' abrasion, on obtient une succession de points (creux) 10 accoles repartis dans ladite zone determinee. Apres ce "ravage de la zone determinee 6, la surface principale la presente dans ladite zone determinee une rugosite R avantageusement comprise entre 5 et 50 fois la rugosite r sur le reste 12 de la surface principale la. Avantageusement la rugosite R correspondent a la profondeur de "ravage est comprise entre 10 et 100 microns. Dans un but de lisibilite, les 0 rugosites R et r ont ete exagerees a la figure 2. Ensu ite, on pro cede au traitement elec trochimique de galv anoplastie de la piece 1. Pour qu'une piece plastique soit galvanisable, il faut, par un traitement approprie prealable qu'elle devienne conductrice. Ceci se produit par creation par vole chimique de microporosites sur la surface de la piece. Ces microporosites de surface recoivent des particules de metaux, tel que du nickel, afin de la rendre eleckiquement conductrice. Wile subit alors un traitement electrochimique avantageusement a base de cuivre et de nickel. La piece etant alors conductrice, on la recouvre par un procede electrolytique classique d'une couche de cuivre. Enfin, on plonge la piece dans un bain afin de deposer electrolytiquement une couche 14 de metal precieux, notamment du chrome ou de l'or, destinee a donner a la piece son aspect final. Dans la zone determinee 6, du fait d'un etat de surface different du reste 12 de la surface la, le depot de matiere par galvanoplastie procure un aspect mat, granuleux, alors qu'il apparat brillant et lisse ailleurs. Ainsi, la piece finie 1 presente dans la zone determinee 6 un motif ressortant distinctement. Tel quillustre a la figure 3, le depat metallique etant effectue par vole electrochimique, du fait d'un effet de pointe "type paratonnerre", la couche metallique 14 presente une epaisseur E plus importante a l'endroit de pies 16 formes entre les trous 10 que ltepaisseur e au fond 18 des trous 10. Le rapport d'epaisseur E/e peut atteindre voire depasser 2. De meme le depat metallique etant plus important et plus irregulier (granuleux) a l'endroit des pies 16 que sur le reste 12 de la surface la, le motif defini par la zone determinee 6 peut venir en saillie par rapport au reste de la surface la. 0 Bien entendu, ['invention nest nullement limitee a la realisation qui vient d'etre decrite a titre d'exemple non limitatif. Ainsi, bien qu'il soit preferable de realiser le "ravage par laser, on pourrait prevoir de le realiser par fraisage ou toute autre technique analogue. De meme, bien que la galvanoplastie soit particulierement avantageuse, on pourrait prevoir d'autres techniques de metallisation, telles que la metallisation sous vice. Revendications 1. Procede de fabrication d'une piece (1) en matiere plastique presentant un decor metal duquel se detache visuellement un motif (6), dans lequel procede on realise successivement les etapes suivantes: - mouler la piece en materiau plastique, - ladite piece presentant une rugosite determinee (r), generer par "ravage dans au moins une zone correspondent audit motif une rugosite (R) plus importante que ladite rugosite determinee, - creer un depot metallique (16) sur au moins une partie de ladite 0 zone rugueuse et du reste de la piece. 2. Procede selon la revendication 1, caracterise en ce que l'on genere la rugosite par "ravage laser d'une succession de points (10) accoles. 3. Procede selon la revendication 2, caracterise en ce que la profondeur (R) du "ravage est comprise entre 10 et 100 microns. 4. Procede selon l'une quelconque des revendications precedentes,